(57)【要約】【課題】コントラストおよび輝度が高く、これらの両光学特性のバランスのとれた優れたカラーフィルタ及びそれを得るのに好適な有機顔料組成物およびその製造方法を提供することにある。【課題手段】β型ジクロロジケトピロロピロール顔料を０．５〜４０％含み、その他がα型であるジクロロジケトピロロピロール顔料であって、質量換算で前記ジクロロジケトピロロピロール顔料１００部当たり、フタルイミドアルキル化キナクリドン０．１〜１０部を含有するカラーフィルタ用有機顔料組成物。およびその製造方法。さらにその有機顔料組成物を含有するカラーフィルタ。【選択図】図１
2015102858.tif 000002
【特許請求の範囲】
【請求項１】
β型ジクロロジケトピロロピロール顔料を０．５〜４０％含み、その他がα型であるジクロロジケトピロロピロール顔料であって、質量換算で前記ジクロロジケトピロロピロール顔料１００部当たり、フタルイミドアルキル化キナクリドン０．１〜１０部を含有するカラーフィルタ用有機顔料組成物。
【請求項２】
前記ジクロロジケトピロロピロール顔料の平均一次粒子径が１５〜３５ｎｍであることを特徴とする請求項１記載のカラーフィルタ用有機顔料組成物。
【請求項３】
前記フタルイミドアルキル化キナクリドンが、フタルイミドメチル化ジクロロキナクリドンである請求項１〜２いずれか一項記載のカラーフィルタ用有機顔料組成物。
【請求項４】
ジクロロジケトピロロピロール顔料とフタルイミドアルキル化キナクリドンとを塩基性溶媒に溶解させる第一工程と、該混合溶液を酸性水溶液に取り出し複合粒子を得る第二工程と、第二工程で得られた複合粒子とフタルイミドアルキル化キナクリドンと共に機械的磨砕する第三工程からなることを特徴とする請求項１〜３いずれか一項記載のカラーフィルタ用有機顔料組成物の製造方法。
【請求項５】
前記第三工程をアクリル系共重合体の存在下で行う請求項４記載のカラーフィルタ用有機顔料組成物の製造方法。
【請求項６】
請求項１〜３いずれか一項記載のカラーフィルタ用有機顔料組成物を含有することを特徴とするカラーフィルタ。
【請求項７】
請求項４〜５いずれか一項記載の製造方法で得られたカラーフィルタ用有機顔料組成物を含有することを特徴とするカラーフィルタ。
【発明の詳細な説明】
【技術分野】
【０００１】
本発明は、カラーフィルタを形成するのに用いられる有機顔料組成物、同有機顔料組成物の製造方法ならびにこの有機顔料組成物を用いたカラーフィルタに関する。
【背景技術】
【０００２】
液晶表示装置のカラーフィルタは、赤色画素部（Ｒ）、緑色画素部（Ｇ）及び青色画素部（Ｂ）を有する。これらの各画素部は、いずれも有機顔料が分散した合成樹脂の薄膜が基板上に設けられた構造であり、有機顔料としては、赤、緑及び青の各色の有機顔料が用いられている。
【０００３】
これら画素部のうち、赤色画素部を形成するための赤色有機顔料としては、一般に、ジケトピロロピロール顔料（Ｃ．Ｉ．ピグメントレッド２５４）、ジアミノジアントラキノン顔料（Ｃ．Ｉ．ピグメントレッド１７７）、縮合アゾ顔料（Ｃ．Ｉ．ピグメントレッド２４２）が用いられており、必要に応じて調色のために、これに黄色有機顔料のイソインドリン顔料（Ｃ．Ｉ．ピグメントイエロー１３９）、ニッケルアゾ顔料（Ｃ．Ｉ．ピグメントイエロー１５０）、が併用されている。
【０００４】
カラーフィルタを作成する際の有機顔料は、従来の汎用用途とは全く異なる特性、具体的には、液晶表示装置の表示画面がよりハッキリ見える様にする（高コントラスト化）、或いは、同じく表示画面がより明るくなる様にする（高輝度化）等の要求がある。今まで、ジケトピロロピロール系顔料は、高輝度化が訴求されており、一方コントラストを補う目的でジアミノアントラキノン系顔料が補色として使用されてきていた。しかし、青味の色相であるジアミノアントラキノン系顔料の含有量が高くなると、目的とした色相に合わなくなる問題があり、ジケトピロロピロール系顔料単独での高コントラスト化の要求が高くなっている。この様な要求に応じるため、平均一次粒子径が１００ｎｍ以下となる様に微細化された粉体の有機顔料が多用されている。そのため、顔料粒子の微細化により粒子同士の凝集が起こりやすくなるため、分散性を維持することがコントラストの要求を満たすために不可欠である。
【０００５】
この様なカラーフィルタ赤色画素部を形成するためのジケトピロロピロール系赤色顔料としては、特許文献１にある様に、ジケトピロロピロール系赤色顔料として、Ｘ線回折スペクトルの面指数に特徴のあるα型ジケトピロロピロール顔料を使用することで、コントラスト比が高く、かつ複屈折率の絶対値が小さいことから、視野角依存性が小さく、優れた表示特性を発揮するカラー液晶ディスプレイを得ることが出来ることが、提案されている。
【０００６】
また、特許文献２では、結晶子サイズが９ｎｍ以下であり、かつ該顔料のα型結晶化度が６０％以上であるｐ−ジクロロジケトピロロピロール顔料をカラーフィルタに使用することで耐熱性を向上させることで、高コントラスト化を実現している。
【０００７】
また、特許文献３においては、α型およびβ型結晶変態が混在している粗製ジクロロジケトピロロピロール顔料を、磨砕材および湿潤剤の存在下で湿式粉砕するα型結晶変態ジクロロジケトピロロピロール顔料の製造方法である。得られた顔料は、微細且つ整粒化されていることから、カラーフィルタ用などの顔料として好ましく使用することができると提案されている。しかし、今までのジケトピロロピロールの結晶状態（結晶型）、有機顔料組成物の構成では、十分に微細が顔料粒子を得ることが出来ず、その結果、高コントラスト、高鮮明性、高輝度を得ることは、不十分であった。
【０００８】
【特許文献１】ＷＯ２００９／０４４５１９号公報
【特許文献２】特開２０１１−４６８４６号公報
【特許文献３】特開２００８−０２４８７３号公報
【発明の概要】
【発明が解決しようとする課題】
【０００９】
本発明が解決しようとする課題は、コントラストおよび輝度が高く、これらの両光学特性のバランスのとれた優れたカラーフィルタ及びそれを得るのに好適な有機顔料組成物およびその製造方法を提供することにある。
【課題を解決するための手段】
【００１０】
本発明者等は、コントラスト、輝度が優れたカラーフィルタ及びそれを得るのに好適な有機顔料組成物及びその製造方法について鋭意検討したところ、Ｘ線回折スペクトルにおいて、α型とβ型のジクロロジケトピロロピロール顔料が特定の割合のジクロロジケトピロロピロール顔料と特定のキナクリドン誘導体から構成される有機顔料組成物をカラーフィルタに用いると、高コントラストと高輝度が発揮され、さらに両光学特性のバランスに優れる特徴を見出し、本発明に完成するに至った。
【００１１】
即ち本発明は、β型ジクロロジケトピロロピロール顔料を０．５〜４０％含み、その他がα型であるジクロロジケトピロロピロール顔料であって、質量換算で前記ジクロロジケトピロロピロール顔料１００部当たり、フタルイミドアルキル化キナクリドン０．１〜１０部を含有するカラーフィルタ用有機顔料組成物を提供する。
【００１２】
また本発明は、前記ジクロロジケトピロロピロール顔料の平均一次粒子径が１５〜３５ｎｍであることを特徴とするカラーフィルタ用有機顔料組成物を提供する。
【００１３】
さらに本発明は、前記フタルイミドアルキル化キナクリドンが、フタルイミドメチル化ジクロロキナクリドンであるカラーフィルタ用有機顔料組成物を提供する。
【００１４】
さらに、ジクロロジケトピロロピロール顔料とフタルイミドアルキル化キナクリドンとを塩基性溶媒に溶解させる第一工程と、該混合溶液を酸性水溶液に取り出し複合粒子を得る第二工程と、第二工程で得られた複合粒子とフタルイミドアルキル化キナクリドンと共に機械的磨砕する第三工程からなることを特徴とするカラーフィルタ用有機顔料組成物の製造方法を提供する。
【００１５】
さらに、前記第三工程をアクリル系共重合体の存在下で行うカラーフィルタ用有機顔料組成物の製造方法を提供する。
【００１６】
さらに、上記カラーフィルタ用有機顔料組成物を含有することを特徴とするカラーフィルタ。
【００１７】
さらに、上記製造方法で得られたカラーフィルタ用有機顔料組成物を含有することを特徴とするカラーフィルタである。
【発明の効果】
【００１８】
本発明のカラーフィルタ用有機顔料組成物は、特定の割合からなるα型とβ型のジクロロジケトピロロピロール顔料であって、さらにフタルイミドアルキル化キナクリドンを特定量含有するものであり、該有機顔料組成物を含有するカラーフィルタは、コントラスト比、輝度に優れ、両光学特性のバランスも優れるという格別顕著な効果を奏する。また本発明の製造方法は、分子レベルでジクロロジケトピロロピロール顔料とフタルイミドアルキル化キナクリドンが存在することで、極めて微細な粒子を形成することが可能となり、結果、この有機顔料組成物を赤色画素部にカラーフィルタとした時に、顕著に高いコントラストを発揮することが出来るという格別顕著な効果を奏する。
【図面の簡単な説明】
【００１９】
【図１】α型、β型の標準混合試料のＸ線回折プロファイルを示す図面である。
【図２】β型混合比率検量線作成に用いたα型、β型結晶ピークを示す図面である。
【発明を実施するための最良の形態】
【００２０】
本発明のカラーフィルタ用有機顔料組成物は、β型ジクロロジケトピロロピロール顔料を０．５〜４０％含み、その他がα型であるジクロロジケトピロロピロール顔料であって、質量換算で前記ジクロロジケトピロロピロール顔料１００部当たり、フタルイミドアルキル化キナクリドン０．１〜１０部を含有することを特徴とする。
【００２１】
ジケトピロロピロール系顔料は、下記一般式で表される構造の赤〜橙色の顔料で、優れた耐光性、耐熱性を有している。ジケトピロロピロール系顔料としては、例えば、Ｃ．Ｉ．Ｐｉｇｍｅｎｔ Ｒｅｄ ２５４、２５５、２６４及び２７２等の赤色顔料、Ｃ．Ｉ．Ｐｉｇｍｅｎｔ Ｏｒａｎｇｅ ７１及び７３等の橙色顔料が挙げられる。本発明における赤色顔料の必須成分は下記一般式におけるＸ、Ｙが、いずれもＰ（パラ）位に結合した塩素原子である、ジクロロジケトピロロピロール、Ｃ．Ｉ．Ｐｉｇｍｅｎｔ Ｒｅｄ ２５４である。
【００２２】
【化１】
2015102858.tif 000003
【００２３】
（但し、式中、Ｘ、Ｙは同一でも異なっていても良い、水素原子、塩素原子、フェニル基又はメチル基である。）
【００２４】
本発明で用いているジクロロジケトピロロピロール顔料は、結晶型の比率に最大の特徴を有するものである。従来の技術では、一般的にＸ線回折スペクトルにおいて、α型１００％の顔料をカラーフィルタ用の赤色色材として使用することで、高い輝度を達成しているが、光学特性の両輪であるコントラストについては不十分であった。この両光学特性を高いレベルでかつバランスが取れるものとして、鋭意検討した結果、ジクロロジケトピロロピロールの結晶型に着目し、ある特定の比率でα型とβ型が混在した状態において、フタルイミドアルキル化キナクリドンを含有することで、高いレベルで輝度、コントラストを達成でき、さらに両光学特性のバランスのとれたカラーフィルタを得ることができることが判明した。
【００２５】
ジクロロジケトピロロピロール顔料であるＣ．Ｉ．ピグメントレッド２５４には、α型とβ型の結晶型が知られており、たとえばα型の結晶型は特開昭５８−２１００８４号公報、β型の結晶型については特開平８−４８９０８号公報を参照することができる。また、α型とβ型のＸ線回折チャートも知られており（Ｈｉｇｈ  Ｐｅｒｆｏｒｍａｎｃｅ  Ｐｉｇｍｅｎｔｓ、ＷＩＬＥＹＶＣＨ社、ｐｐ１６５−１９４）、一般的に、α型は安定系、β型は不安定系であると知られている。そして、カラーフィルタに使用されている多くのジクロロジケトピロロピロール顔料の結晶型はα型である。
【００２６】
本発明で用いている顔料誘導体は、フタルイミドアルキル化キナクリドンからなる。この顔料誘導体は、少なくとも一つのフタルイミドアルキル基がキナクリドン環上の水素原子と置換され結合したキナクリドンである。尚、フタルイミドアルキル基として代表的なフタルイミドメチル基は、次の様な基をいう。
【００２７】
【化２】
2015102858.tif 000004
【００２８】
フタルイミドメチル化キナクリドンは、下記一般式で表される構造のキナクリドン系顔料誘導体である。
【００２９】
【化３】
2015102858.tif 000005
【００３０】
（但し、式中のＸ、Ｙは同一でも異なっていても良い水素原子、メチル基又は塩素原子である。フタルイミドメチル基の置換数ｎは１〜３である。）
【００３１】
この様な顔料誘導体としては、例えば、フタルイミドメチル化無置換キナクリドン、フタルイミドメチル化ジメチルキナクリドン、フタルイミドメチル化ジクロロキナクリドン等が挙げられる。これらは、一種のみでも二種以上の混合物であっても良い。前記した顔料として、Ｃ．Ｉ．Ｐｉｇｍｅｎｔ Ｒｅｄ ２５４を選択した場合には、顔料誘導体として、フタルイミドメチル化ジクロロキナクリドンを用いることが好ましい。
【００３２】
顔料誘導体は、例えば、キナクリドン系赤色顔料を、硫酸中で、パラホルムとフタルイミド或いはヒドロキシメチルフタルイミドと反応させること等により容易に製造することが出来る（特開昭５５−１０８４６６号公報等を参照。）。顔料誘導体としては、フタルイミドメチル基の置換数１〜３のフタルイミドメチル化キナクリドンとフタルイミド化されていないキナクリドン系赤色顔料の混合物を用いることも出来る。この際のキナクリドン系赤色顔料としては、例えば、Ｃ．Ｉ．Ｐｉｇｍｅｎｔ  Ｖｉｏｌｅｔ  １９の様な無置換キナクリドン顔料、Ｃ．Ｉ．Ｐｉｇｍｅｎｔ  Ｒｅｄ  １２２の様なジメチルキナクリドン顔料、Ｃ．Ｉ．Ｐｉｇｍｅｎｔ  Ｒｅｄ  ２０２、Ｃ．Ｉ．Ｐｉｇｍｅｎｔ  Ｒｅｄ  ２０９の様なジクロロキナクリドン顔料等が挙げられる。
【００３３】
本発明の有機顔料組成物は、ジクロロジケトピロロピロール顔料とフタルイミドアルキル化キナクリドンとを、質量換算で前者１００部当たり後者が０．１部〜１０部、好ましくは１〜１０部となる様に含有させることで調製することが出来る。顔料誘導体の有機顔料組成物中に含まれる含有量が多すぎると色純度が下がり、輝度、コントラストとも要求レベルを達成できずに、低くなってしまう。また、含有量が少なすぎると顔料誘導体による微細化効果、結晶成長抑制効果が小さく、カラーフィルタに適応する微細な顔料粒子を得ることが出来ない。
【００３４】
本発明の有機顔料組成物は、カラーフィルタ赤色画素部の調製に用いるので、汎用用途より微細であることが好ましい。この様な観点から本発明の有機顔料組成物は、一次粒子の平均粒子径が１５ｎｍ〜３５ｎｍであることが好ましい。一次粒子の平均粒子径が５０ｎｍ以上であると、画素部のコントラストが低くなるので好ましくない。一次粒子の平均粒子は、次の様に測定される。まず透過型電子顕微鏡又は走査型電子顕微鏡で視野内の粒子を撮影する。そして、二次元画像上の凝集体を構成する一次粒子の５０個につき、個々の粒子の内径の最長の長さ（最大長）を求める。個々の粒子の最大長の平均値を一次粒子の平均粒子径とする。一方、粒子の最大長となる線に直交する様に無数に引くことが出来る仮想線のうち最短となる長さを最小長とし、これも５０個につき求めることが出来る。本発明の有機顔料組成物は、平均一次粒子径が１５〜３５ｎｍとすることが好ましく、さらに１５〜２５ｎｍがより好ましい。
【００３５】
アスペクト比は、この様にして得られた個々の粒子の最大長の平均値と最小長の平均値を求め、これらの値を用いて（最大長の平均値）／（最小長の平均値）に基づいて算出する。本発明の有機顔料組成物は、アスペクト比１〜３の範囲にあることが好ましい。
【００３６】
また、本発明の有機顔料組成物は、前記した顔料や顔料誘導体のみを含有していても良いが、アクリル系共重合体を含有することが、カラーフィルタ用ペーストへの分散性を向上できることから好ましい。質量換算で、赤色顔料又は誘導体１００部に対して、ポリマー不揮発分は、０．５〜１２部とすることが好ましい。この際のアクリル系共重合体としては、例えば、スチレン−（メタ）アクリル酸共重合体、スチレン−（メタ）アクリル酸ブチル−（メタ）アクリル酸共重合体、（メタ）アクリル酸ラウリル−（メタ）アクリル酸共重合体、スチレン−（メタ）アクリル酸ラウリル−（メタ）アクリル酸共重合体、（メタ）アクリル酸ベンジル−（メタ）アクリル酸共重合体、（メタ）アクリル酸ベンジル−（メタ）アクリル酸メチル共重合体、（メタ）アクリル酸ベンジル−（メタ）アクリル酸メチル−（メタ）アクリル酸共重合体等が挙げられる。中でも、（メタ）アクリル酸ベンジル−（メタ）アクリル酸共重合体は、高分散性であり高いコントラストのカラーフィルタが得られることから、好ましい。
【００３７】
本発明で好適な有機顔料組成物は、（メタ）アクリル酸ベンジル−（メタ）アクリル酸メチル共重合体で被覆されたジクロロジケトピロロピロール顔料と、（メタ）アクリル酸ベンジル−（メタ）アクリル酸メチル共重合体で被覆されたフタルイミドアルキル化キナクリドンとを含有する。
【００３８】
顔料と顔料誘導体には、調色等の目的で、必要に応じて、必要量の、その他の赤色有機顔料や赤色有機顔料誘導体を含有させることが出来る。この様なその他の赤色有機顔料や赤色有機顔料誘導体としては、例えば、Ｃ．Ｉ．Ｐｉｇｍｅｎｔ  Ｒｅｄ  １７７の様なアントラキノン系赤色顔料、Ｃ．Ｉ．Ｐｉｇｍｅｎｔ  Ｖｉｏｌｅｔ  １９、Ｃ．Ｉ．Ｐｉｇｍｅｎｔ  Ｒｅｄ  １２２、Ｃ．Ｉ．Ｐｉｇｍｅｎｔ  Ｒｅｄ  ２０２、Ｃ．Ｉ．Ｐｉｇｍｅｎｔ  Ｒｅｄ  ２０９の様なキナクリドン系赤色顔料等が挙げられる。前記赤色顔料のスルホン酸誘導体、キナクリドン系赤色顔料のスルホン酸誘導体等の、前記誘導体以外の赤色顔料誘導体が挙げられる。
【００３９】
顔料と顔料誘導体とその他の赤色有機顔料や赤色有機顔料誘導体との混合物に占める顔料と顔料誘導体との合計の割合が多いほど、色相調整や分散性の効果は高くなる。その他の赤色有機顔料や赤色有機顔料誘導体のうち、赤色顔料を例にとれば、質量換算で、顔料と顔料誘導体との合計１００部当たり、顔料以外の赤色顔料を１〜２００部を含有させることが出来る。
【００４０】
尚、これらその他の赤色有機顔料や赤色有機顔料誘導体も前記した様なアクリル系共重合体で同様に被覆されていても良い。
【００４１】
顔料誘導体は、色相の違いおよび物性の違いから赤色顔料に対して、効果が確認出来る範囲で少ないことが好ましい。結晶型の混合比率、顔料誘導体の含有量および製造方法を鋭意検討した結果、コントラストが顕著に高い事を見出した。
【００４２】
本発明の有機顔料組成物は、被着色媒体中への顔料の分散性、分散後の分散安定性が高く、それを液媒体に分散させて得た後記する赤色顔料分散液の粘度も低く安定（微細な粒子に分散）であり、この有機顔料組成物を含有するコーティング剤は、基材に塗布した場合に、均質な塗膜を形成して透明性が高い着色被膜を得ることが出来る。
【００４３】
また、この様な有機顔料組成物は、カラーフィルタ赤色画素部を形成する光硬化性組成物への分散が容易であり、これを硬化する際に多用される３６５ｎｍにおける遮光性が低下することもない（即ち高透過性）。また光硬化感度の低下もなく、現像時の膜へりやパターン流れも起こり難くなるので好ましい。そのため、近年要求されている塗膜の輝度、コントラストおよび光透過率のいずれもが高いカラーフィルタ赤色画素部をより簡便に得ることが出来る。ここでコントラストとは、２枚の偏光板の偏光方向を平行にして被測定物を挟み込んだ時の透過光強度を２枚の偏光板の偏光方向を垂直にして被測定物を挟み込んだ時の透過光強度で除したものであり、消偏性とも呼ばれるものである。
【００４４】
次に本発明の赤色有機顔料組成物の製造方法について、詳細に述べる。
【００４５】
本発明の赤色有機顔料組成物は、例えば一般的に入手できる塗料、及ぶプラスチック等の着色に使用される平均一次粒子径３０ｎｍを超える顔料と顔料誘導体を塩基性溶媒中に溶解させる工程（第一工程とする）と、前記混合溶液を酸性水溶液に取り出し、微細で均一な一次粒子の顔料と顔料誘導体の複合粒子を形成する工程（第二工程とする）および第二工程で得られた複合粒子とさらに顔料誘導体および、必要に応じてアクリル系共重合体と共に機械的磨砕によって、粒子制御を行う工程（第三工程とする）の三工程により製造することができる。こうすることで、顔料の平均一次粒子径を１５〜３５ｎｍにすることができる。具体的には、第一工程において、顔料と顔料誘導体を予めアルコラートを溶解させた非プロトン性極性溶媒中で金属塩として溶解する工程である。第二工程は、第一工程で作成された顔料が溶解した混合溶液を塩酸溶液中に取り出すことで、微細で均一な顔料と顔料誘導体の複合粒子を得る工程である。第三工程は、第二工程で得られた複合粒子とさらに顔料誘導体およびアクリル系共重合体と無機塩、有機溶剤からなる混合物を機械的磨砕によって微細な二次粒子の有機顔料組成物を得る工程である。以下、第一工程、第二工程ならびに第三工程についてさらに詳細に説明する。
【００４６】
ここで、本発明の製造方法の第二工程で得られる複合粒子とは、顔料と顔料誘導体が分子単位レベルで結合したものであり、一般的な二次粒子の単なる混合物とは異なる格別顕著な優れた作用効果を示すものである。
【００４７】
〔第一工程〕
第一工程は、前記したとおり、ジクロロジケトピロロピロール顔料とフタルイミドアルキル化キナクリドンを均一に分子レベルで塩基性溶媒中に溶解させる工程である。第一工程は、ジクロロジケトピロロピロール顔料とフタルイミドアルキル化キナクリドンの二成分をアルカリ金属塩として均一に溶解する工程であり、溶解条件としては、塩基度、温度、撹拌状態が重要となる。
【００４８】
顔料誘導体量は、顔料１００部に対して、０．１〜１０部が好ましく、さらに１〜１０部が好ましい。
【００４９】
第一工程で使用する溶媒としては、非プロトン性極性溶媒が一般的に使用される。非プロトン性極性溶媒は、水と自由な割合で混和し、多くの有機化合物や無機塩も溶解する溶解性の優れた溶媒である。エーテル類(ジエチルエーテル，テトラヒドロフランなど)、ジメチルスルホキシド（ＤＭＳＯ）、ジメチルホルムアミド（ＤＭＦ）、ヘキサメチルホスホリックトリアミド（ＨＭＰＡ）、Ｎ−メチル−２−ピロリドン（ＮＭＰ）などが挙げられる。本発明では、ジケトピロロピロール系顔料およびフタルイミドアルキル化キナクリドン等の縮合多環系顔料の溶解性が高い、ジメチルスルホキシドが好ましい。
【００５０】
アルカリ金属として、リチウム、カリウム、ナトリウムが使用しうる。しかし、前記非プロトン性極性溶媒に容易に溶解するものが好ましいため、アルコラートが一般的に使用される。ナトリウムメトキシド、ナトリウムエトキシド、カリウム t-ブトキシドなどは市販品が入手可能であり、本発明では、コスト、操作性を考慮して、ナトリウムメトキシドが好ましい。
【００５１】
アルカリ金属は、ジクロロジケトピロロピロール顔料およびフタルイミドアルキル化キナクリドンが溶解する条件であればいかなる割合で溶媒に溶解させても良いが、生産性も考慮すると混合溶液１００部に対して０.２〜１０部が好ましく、さらに０.５〜５部が好ましい。
【００５２】
顔料および顔料誘導体に対する溶媒量は、溶解性を考慮すると多いことが好ましいが、生産性を考慮すると顔料および顔料誘導体の総量１部に対して、５〜５０部が好ましく、さらに１０〜４０部が好ましい。
【００５３】
溶解時の温度は、いかなる温度でも顔料が溶媒に溶解できる状態であれば良いが、より溶解性を高めるために、常温より高い温度に溶解温度を設定することが好ましい。本発明では、２０〜１２０℃が好ましく、４０〜１１０℃がより好ましい。
【００５４】
上記顔料を溶解させる順序は、ジクロロジケトピロロピロール顔料全量を溶解させた後、フタルイミドアルキル化キナクリドンを溶媒に添加し溶解させても良いし、順序を逆にしても良い。また、同時に添加しても良いし、予め混合してから添加しても良い。
【００５５】
〔第二工程〕
第一工程で作成した顔料および顔料誘導体が溶解した混合溶液を酸性の溶液に取り出して、有機顔料組成物を析出させる工程である。
【００５６】
混合溶液を酸性水溶液に取り出す方法としては、公知公用のいかなる方法で行うことができる。予め用意した酸性水溶液を撹拌装置等により、乱流状態にし、第一工程で得られた混合溶液を取り出す。層流の場合、希釈速度が遅くなるため、中和熱の拡散効果が低くなるため、結晶成長をしてしまう可能性がある。混合溶液の取り出し速度は、任意で構わないが、水流の速度、水流の状況により微細な粒子を得るために、適宜調整する。混合溶液を直接酸性水溶液に取り出しても構わないし、イジェクター等の装置により、少量の混合溶液と酸性水溶液の接触による結晶成長を抑制する方法もある。
【００５７】
取り出し速度、取り出し方法にもよるが、析出温度による結晶成長を防止する上で、析出槽を冷却することが好ましい。水冷、氷冷、冷却材による冷却のいずれかの方法で冷却し、析出温度を４０℃以下に制御することが好ましく、本発明ではより低い０℃以下がさらに好ましい。
【００５８】
顔料および顔料誘導体が溶解している混合溶液に対して、酸性水溶液量は多いほど拡散速度が高くなるため好ましいが、生産性、操作性を考慮すると混合溶液１部に対して、１〜１０部が好ましい。
【００５９】
得られたスラリーをろ過、洗浄、乾燥、粉砕して顔料と顔料誘導体の微細な有機顔料組成物を得る。
【００６０】
〔第三工程〕
第二工程で得た有機顔料組成物にさらに顔料誘導体および必要に応じてアクリル系共重合体を機械的磨砕によって最終目的である微細な一次粒子である有機顔料組成物を製造する工程である。
【００６１】
本発明の有機顔料組成物は、例えば、有機顔料組成物と、顔料誘導体と、必要に応じて、その他の赤色有機顔料や赤色有機顔料誘導体とを、前記した質量割合となる様に、任意の順序で混合すれば製造することが出来る。本発明の有機顔料組成物は、有機顔料組成物と顔料誘導体とを充分に混合し、そこにその他の赤色有機顔料や赤色有機顔料誘導体を加えても良い。必要であれば、有機顔料組成物、顔料誘導体及びその他の赤色有機顔料や赤色有機顔料誘導体を予め混合前に、混合しながら、或いは、混合後に、ボールミリングやアトライター等の公知慣用の手段により摩砕して、前記した好適な一次粒子の平均粒子径となる様にすることも出来る。
【００６２】
しかしながら、より高い改良効果を発現させ、かつ前記した様な好適な一次粒子の平均粒子径の有機顔料組成物を簡便に製造する方法がある。それは、有機顔料組成物と顔料誘導体とをソルベントソルトミリング処理する方法、即ち、ジクロロジケトピロロピロール顔料とキナクリドン系顔料誘導体とをソルベントソルトミリングするカラーフィルタ用有機顔料組成物の製造方法において、キナクリドン系顔料誘導体として、フタルイミドアルキル化キナクリドンを質量換算でジクロロジケトピロロピロール顔料１００部当たり０．１〜１０部用いることを特徴とするカラーフィルタ用有機顔料組成物の製造方法である。これは、顔料誘導体の質量は、第一工程で使用した量と第三工程で使用した量の総量である。よって、第一工程で使用した量と第三工程で使用した量の合計が上記範囲となるように第三工程での使用量が選択される。
【００６３】
本発明においてソルベントソルトミリング処理とは、有機顔料組成物と顔料誘導体とを必須成分とする混合物を、無機塩と、有機溶剤とを混練摩砕することを意味する。
【００６４】
このソルベントソルトミリング処理により、有機顔料組成物と顔料誘導体の微細化が行われる。ジクロロジケトピロロピロール顔料とフタルイミドメチル化ジクロロキナクリドンとの組み合わせでは、最適の効果が得られる。この処理により得られた有機顔料組成物からは、被着色媒体への分散性、その中での分散安定性がより向上し、高い着色力の着色物が得られる。
【００６５】
前記したその他の赤色有機顔料や赤色有機顔料誘導体は、前記した様に本発明の有機顔料組成物を製造する任意の段階において、系内に含ませることが出来るが、有機顔料組成物の吸着等を促進させること、それによる分散性を向上させる観点から、それは、予め有機顔料組成物や顔料誘導体に含有させてから、ソルベントソルトミリング処理されることが好ましい。
【００６６】
そのため、ソルベントソルトミリング処理は、その他の赤色有機顔料や赤色有機顔料誘導体及び／又はアクリル系共重合体を含有した、有機顔料組成物と顔料誘導体と、無機塩と、それを溶解しない有機溶剤とを混練摩砕することが好ましい。
【００６７】
アクリル系共重合体で有機顔料組成物及び／又は顔料誘導体を混練する代表的な方法としては、例えば、有機顔料組成物の製造前、製造中、製造後に、それを含ませる方法がある。具体的には、例えば、予め得たアクリル系共重合体を含有していない本発明の有機顔料組成物に対して、アクリル系共重合体を加えて析出させる方法、アクリル系共重合体のエマルジョンを加える方法、アクリル系共重合体と共に混練磨砕する方法等がある。ソルベントソルトミリング処理において、有機顔料組成物の結晶制御を充分に行うためには、顔料誘導体の優れた結晶成長抑制作用を利用することが好ましく、アクリル系共重合体が、有機顔料組成物に顔料誘導体が吸着することを阻害しない様にすることが好ましい。結晶制御が終了した後には、これら有機顔料組成物や顔料誘導体等はアクリル系共重合体を含有しても良い。
【００６８】
ソルベントソルトミリング処理は、前記した各原料を混練機に仕込み、その中で混練摩砕することで行うことが出来る。この際の混練手段としては、例えば、ニーダーやミックスマーラー等の混練機が挙げられる。
【００６９】
前記無機塩としては、水溶性無機塩が好適に使用出来、例えば、塩化ナトリウム、塩化カリウム、硫酸ナトリウム等の無機塩を使用することが好ましい。また、平均粒子径が０．３〜７０μｍの無機塩を使用することがより好ましい。この様な無機塩としては、通常の無機塩を微粉砕することにより容易に得ることが出来る。
【００７０】
本発明の好適な有機顔料組成物を得るに当たっては、無機塩の使用量を、質量換算で、有機顔料組成物と顔料誘導体とを必須成分として含む混合物の合計１部当たり３〜３０部、なかでも７〜３０部、特に１０〜３０部とするのが好ましい。
【００７１】
有機溶剤としては、例えば、ジエチレングリコール、グリセリン、エチレングリコール、プロピレングリコール、液体ポリエチレングルコール、液体ポリプロピレングリコール、２−（メトキシメトキシ）エタノール、２−ブトキシエタノール、２ー（イソペンチルオキシ）エタノール、２−（ヘキシルオキシ）エタノール、ジエチレングリコールモノメチルエーテル、ジエチレングルコールモノエチルエーテル、ジエチレングリコールモノブチルエーテル、トリエチレングリコール、トリエチレングリコールモノメチルエーテル、１−メトキシ−２−プロパノール、１−エトキシ−２−プロパノール、ジプロピレングリコール、ジプロピレングリコールモノメチルエーテル、ジプロピレングリコールモノメチルエーテル、ジプロピレングリコール等を使用することが出来る。
【００７２】
有機溶剤の使用量は、特に限定されるものではないが、質量換算で、赤色顔料と誘導体とを必須成分として含む混合物の合計１部当たり０．０１〜５部が好ましい。
【００７３】
本発明の製造方法においては、ソルベントソルトミリング処理をする際に、意図する色相に調色する目的で、必要であれば、その他の赤色有機顔料や赤色有機顔料誘導体を含有させることが出来る。
【００７４】
ソルベントソルトミリング処理において、前記した様な無機塩や有機溶剤は、最初の仕込段階で必要量全量を仕込んで以降そのまま、有機顔料組成物と顔料誘導体を必須成分として含む混合物が、前記した必要な一次粒子の平均粒子径となるまで摩砕を行っても良いし、必要量の一部だけを仕込んで摩砕を開始し、途中で無機塩および／または有機溶剤の残量を、一括または分割して仕込む様にして摩砕を行う様にしても良い。
【００７５】
ソルベントソルトミリング処理時の温度は、３０〜１５０℃が好ましく、なかでも６０〜１２０℃がより好ましい。また、ソルベントソルトミリング処理の時間は、３時間から３６時間が好ましく、なかでも５〜２４時間がより好ましい。
【００７６】
ソルベントソルトミリング中の経時サンプリングから、有機顔料組成物中の一次粒子の平均一次粒子径値等に基づいて、必要とする特性をもった本発明の有機顔料組成物を得るソルベントソルトミリングの条件を選定することが出来る。
【００７７】
こうして、本発明の有機顔料組成物、無機塩、有機溶剤を主成分として含む混合物が得られるが、この混合物から有機溶剤と、無機塩とを除去し、固形物を洗浄、濾過、乾燥、粉砕等を行うことにより、本発明の有機顔料組成物の粉体を得ることが出来る。
【００７８】
尚、この洗浄方法としては、水洗、湯洗のいずれをも採用することが出来る。水溶性無機塩および有機溶剤を用いた前記混合物の場合は、水洗することで容易に有機溶剤と無機塩を除去することが出来る。比電導度のもとなる物質は、極力除去されていることが好ましい。特に、カラーフィルタ画素部を調製するための本発明の有機顔料組成物は、比電導度５０μＳ／ｃｍ以下、好ましくは２０μＳ／ｃｍ以下となるまで洗浄を行うのが好ましい。
【００７９】
前記した洗浄、濾過後の乾燥方法としては、例えば、乾燥機に設置した加熱源による８０〜１２０℃の加熱等により、液媒体を含んだ本発明の有機顔料組成物の脱水および／または脱溶剤をする回分式あるいは連続式で乾燥する方法等が挙げられる。またその際に使用する乾燥機としては、例えば、箱型乾燥機、バンド乾燥機、スプレードライヤー等が挙げられる。
【００８０】
乾燥後の粉砕方法としては、有機顔料組成物の比表面積を大きくしたり、一次粒子の平均粒子径を小さくするための操作ではなく、箱型乾燥機やバンド乾燥機を使用して乾燥する場合に、ランプ形状等のものとなった有機顔料組成物を解して粉末化するために行うものであり、例えば、乳鉢、ハンマーミル、ディスクミル、ピンミル、ジェットミル等による粉砕方法が挙げられる。
【００８１】
尚、本発明の有機顔料組成物は、アスペクト比が１に近いほど好ましい。有機顔料組成物のアスペクト比が大きくなるほど、それの被着色媒体への分散性、その中での分散安定性が低下し、顔料粒子の再凝集が起こりやすくなる。これは、例えば、塗料を調製する際、本発明の有機顔料組成物と従来の赤色顔料との混合物を使用して調製された顔料分散液、これを含む光硬化性化合物および／または合成樹脂の組成物の流動性、貯蔵安定性および基材への塗布性の低下、塗膜の透明性等へと繋がる点で好ましくない。
【００８２】
後記するカラーフィルタ用の顔料分散液やこれを含む光硬化性化合物および／または合成樹脂の組成物でも、同様のこと言え、カラーフィルタ赤色画素部を形成するための透明基板への塗布性の低下、同画素部における塗膜の輝度、コントラストおよび光透過率のいずれもが低下する点で好ましくない。
【００８３】
本発明の有機顔料組成物は、従来公知の方法でカラーフィルタ赤色画素部、同赤色画素部形成用赤色顔料の調製に使用することが出来る。本発明の有機顔料組成物を使用してカラーフィルタ赤色画素部を製造するに当たっては、顔料分散法が好適に採用出来る。
【００８４】
この方法で代表的な方法は、フォトリソグラフィー法であり、これは、後記する光硬化性組成物を、カラーフィルタ用の透明基板のブラックマトリックスを設けた側の面に塗布、加熱乾燥（プリベーク）した後、フォトマスクを介して紫外線を照射することでパターン露光を行って、画素部に対応する箇所の光硬化性化合物を硬化させた後、未露光部分を現像液で現像し、非画素部を除去して画素部を透明基板に固着させる方法である。この方法では、光硬化性組成物の硬化着色皮膜からなる画素部が透明基板上に形成される。
【００８５】
赤色、緑色、青色の色ごとに、後記する光硬化性組成物を調製して、前記した操作を繰り返すことにより、所定の位置に赤色、緑色、青色の着色画素部を有するカラーフィルタを製造することが出来る。前記した様に、本発明の有機顔料組成物からは、赤色画素部、同赤色画素部形成用赤色顔料が調製される。尚、青色画素部および緑色画素部を形成するための光硬化性組成物を調製するには、公知慣用の青色顔料と緑色顔料を使用することが出来る。
【００８６】
後記する光硬化性組成物をガラス等の透明基板上に塗布する方法としては、例えば、スピンコート法、ロールコート法、インクジェット法等が挙げられる。
【００８７】
透明基板に塗布した光硬化性組成物の塗膜の乾燥条件は、各成分の種類、配合割合等によっても異なるが、通常、５０〜１５０℃で、１〜１５分間程度である。この加熱処理を一般に「プリベーク」という。また、光硬化性組成物の光硬化に用いる光としては、２００〜５００ｎｍの波長範囲の紫外線、あるいは可視光を使用するのが好ましい。この波長範囲の光を発する各種光源が使用出来る。
【００８８】
現像方法としては、例えば、液盛り法、ディッピング法、スプレー法等が挙げられる。光硬化性組成物の露光、現像の後に、必要な色の画素部が形成された透明基板は水洗いし乾燥させる。こうして得られたカラーフィルタは、ホットプレート、オーブン等の加熱装置により、１００〜２８０℃で、所定時間加熱処理（ポストベーク）することによって、着色塗膜中の揮発性成分を除去すると同時に、光硬化性組成物の硬化着色皮膜中に残存する未反応の光硬化性化合物が熱硬化し、カラーフィルタが完成する。
【００８９】
カラーフィルタの赤色画素部を形成するための光硬化性組成物（顔料分散フォトレジストとも呼ばれる。）は、本発明の有機顔料組成物と、分散剤と、光硬化性化合物と、有機溶剤とを必須成分とし、必要に応じて熱可塑性樹脂を用いて、これらを混合することで調製することが出来る。赤色画素部を形成する着色樹脂皮膜に、カラーフィルタの実生産で行われるベーキング等に耐え得る強靱性等が要求される場合には、前記光硬化性組成物を調製するに当たって、光硬化性化合物だけでなく、この熱可塑性樹脂を併用することが不可欠である。熱可塑性樹脂を併用する場合には、有機溶剤としては、それを溶解するものを使用するのが好ましい。
【００９０】
前記光硬化性組成物の製造方法としては、本発明の有機顔料組成物と、有機溶剤と分散剤とを必須成分として使用し、これらを混合し均一となる様に攪拌分散を行って、まずカラーフィルタの赤色画素部を形成するための顔料分散液（着色ペーストとも呼ばれる。）を調製してから、そこに、光硬化性化合物と、必要に応じて熱可塑性樹脂や光重合開始剤等を加えて前記光硬化性組成物とする方法が一般的である。
【００９１】
ここで分散剤としては、例えば、ビックケミー社製のディスパービック１３０、ディスパービック１６１、ディスパービック１６２、ディスパービック１６３、ディスパービック１７０、エフカ社製のエフカ４６、エフカ４７等が挙げられる。また、レベリング剤、カップリング剤、カチオン系の界面活性剤等も併せて使用可能である。
【００９２】
有機溶剤としては、例えば、トルエンやキシレン、メトキシベンゼン等の芳香族系溶剤、酢酸エチルや酢酸ブチル、プロピレングリコールモノメチルエーテルアセテート、プロピレングリコールモノエチルエーテルアセテート等の酢酸エステル系溶剤、エトキシエチルプロピオネート等のプロピオネート系溶剤、メタノール、エタノール等のアルコール系溶剤、ブチルセロソルブ、プロピレングリコールモノメチルエーテル、ジエチレングリコールエチルエーテル、ジエチレングリコールジメチルエーテル等のエーテル系溶剤、メチルエチルケトン、メチルイソブチルケトン、シクロヘキサノン等のケトン系溶剤、ヘキサン等の脂肪族炭化水素系溶剤、Ｎ，Ｎ−ジメチルホルムアミド、γ−ブチロラクタム、Ｎ−メチル−２−ピロリドン、アニリン、ピリジン等の窒素化合物系溶剤、γ−ブチロラクトン等のラクトン系溶剤、カルバミン酸メチルとカルバミン酸エチルの４８：５２の混合物の様なカルバミン酸エステル等が挙げられる。有機溶剤としては、特にプロピオネート系、アルコール系、エーテル系、ケトン系、窒素化合物系、ラクトン系等の極性溶媒で水可溶のものが好ましい。水可溶の有機溶剤を使用する場合には、それに水を併用することも出来る。
【００９３】
光硬化性組成物の調製に使用する熱可塑性樹脂としては、例えば、ウレタン系樹脂、アクリル系樹脂、ポリアミド酸系樹脂、ポリイミド系樹脂、スチレンマレイン酸系樹脂、スチレン無水マレイン酸系樹脂等が挙げられる。
【００９４】
光硬化性化合物としては、例えば、１，６−ヘキサンジオールジアクリレート、エチレングリコールジアクリレート、ネオペンチルグリコールジアクリレート、トリエチレングリコールジアクリレート、ビス（アクリロキシエトキシ）ビスフェノールＡ、３−メチルペンタンジオールジアクリレート等のような２官能モノマー、トリメチルロールプロパトントリアクリレート、ペンタエリスリトールトリアクリレート、トリス（２−ヒドロキシエチル）イソシアネート、ジペンタエリスリトールヘキサアクリレート、ジペンタエリスリトールペンタアクリレート等の比較的分子量の小さな多官能モノマー、ポリエステルアクリレート、ポリウレタンアクリレート、ポリエーテルアクリレート等の様な比較的分子量の大きな多官能モノマーが挙げられる。
【００９５】
光重合開始剤としては、例えば、アセトフェノン、ベンゾフェノン、ベンジルジメチルケタノール、ベンゾイルパーオキサイド、２−クロロチオキサントン、１，３−ビス（４’−アジドベンザル）−２−プロパン、１，３−ビス（４’−アジドベンザル）−２−プロパン−２’−スルホン酸、４，４’−ジアジドスチルベン−２，２’−ジスルホン酸等が挙げられる。
【００９６】
前記した様な各材料を使用して、本発明の有機顔料組成物は、質量換算で、その１００部当たり、３００〜１，０００部の有機溶剤と、０〜１００部の分散剤とを、均一となる様に攪拌分散して前記顔料分散液を得ることが出来る。次いで該顔料分散液に、本発明の有機顔料組成物１部当たり、熱可塑性樹脂と光硬化性化合物の合計が３〜２０部、光硬化性化合物１部当たり０．０５〜３部の光重合開始剤と、必要に応じてさらに有機溶剤を添加し、均一となる様に攪拌分散してカラーフィルタ赤色画素部を形成するための光硬化性組成物を得ることが出来る。この様な光硬化性組成物は、通常は、分散粒子の平均粒子径が１００ｎｍ以下となる様に調製される。
【００９７】
本発明の有機顔料組成物から調製された赤色顔料分散液や光硬化性組成物は、遠心分離、焼結フィルタ、メンブレンフィルタ等の手段にて、５μｍ以上の粗大粒子、好ましくは１μｍ以上の粗大粒子さらに好ましくは、０．５μｍ以上の粗大粒子および混入した塵の除去を行うことが好ましい。
【００９８】
現像液としては、公知慣用の有機溶剤やアルカリ水溶液を使用することが出来る。特に前記光硬化性組成物に、熱可塑性樹脂または光硬化性化合物が含まれており、これらの少なくとも一方が酸価を有し、アルカリ可溶性を呈する場合には、アルカリ水溶液での洗浄がカラーフィルタ青色画素部の形成に効果的である。
【００９９】
顔料分散法のうち、フォトリソグラフィー法によるカラーフィルタ赤色画素部の製造方法について詳記したが、本発明の有機顔料組成物を使用して調製されたカラーフィルタ赤色画素部は、その他の電着法、転写法、ミセル電解法、ＰＶＥＤ（Ｐｈｏｔｏｖｏｌｔａｉｃ  Ｅｌｅｃｔｒｏｄｅｐｏｓｉｔｉｏｎ）法等の方法で赤色画素部を形成して、カラーフィルタを製造してもよい。
【０１００】
カラーフィルタは、青色有機顔料組成物、緑色有機顔料組成物、ならびに赤色である本発明の有機顔料組成物を使用して得た各色の光硬化性組成物を使用し、平行な一対の透明電極間に液晶材料を封入し、透明電極を不連続な微細区間に分割すると共に、この透明電極上のブラックマトリクスにより格子状に区分けされた微細区間のそれぞれに、赤（Ｒ）、緑（Ｇ）および青（Ｂ）のいずれか１色から選ばれたカラーフィルタ着色画素部を交互にパターン状に設ける方法、あるいは基板上にカラーフィルタ着色画素部を形成した後、透明電極を設ける様にすることで得ることが出来る。
【０１０１】
本発明のカラーフィルタとしては、勿論、必要に応じて赤色画素部には、更にアントラキノン系赤色顔料を、緑色画素部にはニッケルアゾ錯体顔料を、青色画素部にはジオキサジンバイレット顔料を、更に含有させた液晶カラーフィルタとすることも出来る。
【０１０２】
尚、本発明のカラーフィルタ用有機顔料組成物は、公知慣用の各種用途、例えば、塗料、プラスチック（樹脂成型品）、印刷インキ、ゴム、レザー、静電荷像現像用トナー、インクジェット記録用インキ、熱転写インキ等の着色にも適用することも出来る。
【実施例】
【０１０３】
以下、本発明を実施例に基づいて説明するが、本発明はこれによって限定されるものではない。なお、実施例および比較例中、部および％は質量基準である。
【０１０４】
［製造例１］
（第１工程）
Ｃ．Ｉ．ピグメントレッド２５４  ４４部（平均一次粒子径が３０ｎｍを超えた）、フタルイミドメチル化ジクロロキナクリドン１部を、ジメチルスルホキシド１５００部とナトリウムメトキシドの２８重量％メタノール溶液５５部との混合溶媒中に溶解させ、５０℃で３時間撹拌後、３５℃まで放冷した。
【０１０５】
【化４】
2015102858.tif 000006
【０１０６】
（但し、フタルイミドメチル基の置換数ｎは１〜３である。）
（第２工程）
一方で、水２２００部、氷２７００部に塩酸３４部を添加し、さらに氷浴して冷却した希塩酸中に、激しく撹拌しながら、先ほどの顔料溶液を滴下し、滴下終了後１時間撹拌した。得られた顔料懸濁液をヌッチェで濾過し、濾液のｐＨが７以上になるまで濾過、水洗浄をくりかえし、９０℃で１７時間乾燥、粉砕し、赤色有機顔料組成物４２部を得た。
（第３工程）
上記第２工程で作成した赤色有機顔料組成物３５部、フタルイミドメチル化ジクロロキナクリドン１部、（メタ）アクリル酸ベンジル−（メタ）アクリル酸メチル共重合体（不揮発分）４部、塩化ナトリウム４００部、およびジエチレングリコール７０部をステンレス製１Ｌニーダー（井上製作所社製）に仕込み、８０℃で５時間混練した。つぎにこの混合物を２リットルの温水に投入し、３０分間攪拌してスラリー状とし、比電導度１５０μＳ／ｃｍ以下となるまで濾過、水洗をくりかえして塩化ナトリウムおよび溶剤を除いた後、９０℃で１７時間乾燥、粉砕し、カラーフィルタ用赤色有機顔料組成物３５部を得た。  
【０１０７】
［製造例２］
製造例１の第１工程において、Ｃ．Ｉ．ピグメントレッド２５４  ４３部、フタルイミドメチル化ジクロロキナクリドン２部に変更し、第２工程において、第１工程で作成した赤色有機顔料組成物３４．５部、フタルイミドメチル化ジクロロキナクリドン１．５部に変更した以外は、製造例１と同様に行った。
【０１０８】
［製造例３］
製造例１の第１工程において、Ｃ．Ｉ．ピグメントレッド２５４  ４４．７部、フタルイミドメチル化ジクロロキナクリドン０．３部に変更し、第２工程において、第１工程で作成した赤色有機顔料組成物３５．７部、フタルイミドメチル化ジクロロキナクリドン０．３部に変更した以外は、製造例１と同様に行った。
【０１０９】
［製造例４］
製造例１の第１工程において、Ｃ．Ｉ．ピグメントレッド２５４  ４５部、フタルイミドメチル化ジクロロキナクリドンを添加せず、第２工程において、第１工程で作成した赤色有機顔料組成物３６部、フタルイミドメチル化ジクロロキナクリドンを添加しない以外は、製造例１と同様に行った。
【０１１０】
［製造例５］
製造例１の第１工程において、Ｃ．Ｉ．ピグメントレッド２５４  ４０部、フタルイミドメチル化ジクロロキナクリドン５部に変更し、第２工程において、第１工程で作成した赤色有機顔料組成物３３部、フタルイミドメチル化ジクロロキナクリドン３部に変更した以外は、製造例１と同様に行った。
【０１１１】
［実施例１］
製造例１で得た赤色有機顔料組成物１０部をポリビンに入れ、プロピレングリコールモノメチルエーテルアセテート４４部、ＤＩＳＰＥＲＢＹＫ  ＬＰＮ２１１１６（ビックケミー株式会社製）１２部、０．３−０．４ｍｍφセプルビーズを加え、ペイントコンディショナー（東洋精機株式会社製）で２時間分散し、顔料分散体を得た。
得られた顔料分散体  １０．９部、プロピレングリコールモノメチルエーテルアセテート２．５部、ＤＩＣ株式会社製アクリル樹脂溶液ユニディック（登録商標）ＺＬ−２９５  ４．８部を分散攪拌機（倉敷紡績（株）製 ＭＡＺＥＲＵＳＴＡＲ）で攪拌し、カラーフィルタ赤色画素部を形成するための組成物を得た。その組成物をスピンコーターによりガラス基板上に塗布した。スピンコーターの回転数は６００、８００、１０００、１２００ｒｐｍとし、組成物の塗布膜厚の異なる４種のガラス板を作成した。こうして得られた、組成物が塗布された各ガラス板を９０℃で３分間加熱し、カラーフィルタ赤色画素部を得た。
【０１１２】
［実施例２］
製造例２で得た赤色有機顔料組成物に変更した以外は、実施例１と同様に行った。
【０１１３】
［実施例３］
製造例３で得た赤色有機顔料組成物に変更した以外は、実施例１と同様に行った。
【０１１４】
［比較例１］
製造例４で得た赤色有機顔料組成物に変更した以外は、実施例１と同様に行った。
【０１１５】
［比較例２］
製造例５で得た赤色有機顔料組成物に変更した以外は、実施例１と同様に行った。
【０１１６】
［コントラスト測定方法］
得られたカラーフィルタ赤色画素部をコントラストテスター（壺坂電気株式会社製、装置名：ＣＴ−１)を用いて測定した。この装置は２枚の偏光板の間にカラーフィルタ赤色画素部を設置する場所があり、偏光板の一方には光源を、更にその反対側には色彩輝度計を設置しているものである。偏光軸が平行になる時と垂直になる時との輝度（透過光強度）の比よりコントラストを算出している。  
【０１１７】
［輝度測定方法］
得られたカラーフィルタ赤色画素部を分光光度計ＣＭ−３５００ｄ（コニカミノルタ株式会社製）を用いて測定し、ｘ＝０．６４０、ｙ＝０．３２０における輝度を算出した。
【０１１８】
［Ｘ線回折スペクトルによる結晶型およびα／β混在比率の測定方法］
ジクロロジケトピロロピロール顔料中のβ型結晶の比率は、ＣｕＫα線を用いた粉末Ｘ線回折測定で得られたＸ線プロファイルパターンにより、α型結晶の特徴的なブラッグ角（２θ）である７.６±０．３°の検出強度Ｉα（ｃｐｓ）と、β型結晶の特徴的なブラッグ角（２θ）である５．８±０．３°の検出強度Ｉβ（ｃｐｓ）から得られたβ型結晶検出比率、すなわち、Ｉβ／（Ｉα＋Ｉβ）を、あらかじめ作成したβ型結晶比率検量線に当てはめて求めることができる。
【０１１９】
粉末Ｘ線の測定は、日本工業規格ＪＩＳ  Ｋ０１３１（Ｘ線回折分析通則）に準じて、粉末Ｘ線回折測定装置ＲＩＮＴ／ＴＴＲＩＩ（株式会社リガク製）にて行った。
【０１２０】
Ｘ線プロファイルパターンでのβ型結晶の検出強度比率、すなわちＩβ／（Ｉα＋Ｉβ）から得られたβ型比率検量線によるジクロロジケトピロロピロール顔料中のβ型結晶の比率の算出方法をさらに具体的に説明する。ジクロロジケトピロロピロール顔料のα型標準結晶粒子ならびにβ型標準結晶粒子をそれぞれ１００/０〜０/１００の範囲の所定の割合となるように、０.００ｍｇ単位まで精密に秤量し、α型標準結晶粒子ならびにβ型標準結晶粒子を混合した標準試料を調製した。
【０１２１】
なお、ジクロロジケトピロロピロール顔料のα型標準結晶粒子ならびにβ型標準結晶粒子の結晶型の帰属は、以下の非特許文献［ＨＩＧＨ  Ｐｅｒｆｏｒｍａｎｃｅ  Ｐｉｇｍｅｎｔｓ、 Ｗｉｌｅｙ―ＶＣＨ、 Ｗｅｉｎｈｅｉｍ、  ２００９  Ｅｄｉｔｅｄ  ｂｙ  Ｅｄｗｉｎ  Ｂ・ Ｆａｕｌｋｎｅｒ  ａｎｄ  Ｒｕｓｓｅｌｌ  Ｊ  Ｓｃｈｗａｒｔｚ、  Ｃｈａｐｔｅｒ  １１、Ｄｉｋｅｔｏｐｙｒｒｏｌｏｐｙｒｒｏｌｅ（ＤＰＰ）Ｐｉｇｍｅｎｔｓ、 １６５―１９４、ＯＬＯＦ  Ｗａｌｌｑｕｉｓｔ  ａｎｄ  Ｒｏｍａｎ  Ｌｅｎｚ］の［Ｆｉｇｕｒｅ１１．９］に記載のα型結晶ならびにβ型結晶のＸ線プロファイルパターンとの一致により確認した。
【０１２２】
標準結晶混合試料群について、それぞれＸ線回折測定を行い（図１）、得られたＸ線回折プロファイルパターンにおいて検出されたα型結晶の特徴的なブラッグ角（２θ）である７．６±０．３°の検出強度Ｉα（ｃｐｓ）と、β型結晶の特徴的なブラッグ角（２θ）である５．８±０．３°の検出強度Ｉβ（ｃｐｓ）の比率（図２）、Ｉβ／（Ｉα＋Ｉβ）を求め、Ｘ軸に検出高さβ型比率、Ｙ軸に実秤量混合β型比率をプロットし、β型結晶比率検量線（β型結晶比率定量範囲３〜１００％）を作成する。ジクロロジケトピロロピロール顔料実試料のＸ線回折測定で得られたβ型結晶検出強度比率Ｉβ／（Ｉα＋Ｉβ）を、前述のβ型結晶比率検量線に当てはめ、ジクロロジケトピロロピロール顔料中に混在するβ型結晶比率を精度よく求めることができる。
【０１２３】
なお、ＣｕＫα線を用いた粉末Ｘ線回折測定で得られたＸ線プロファイルパターンにより、求めることができるβ型結晶比率３〜１００％を下回る３％未満の比率で混在するβ型結晶の確認は、熱重量測定により、熱重量減少率ＴＧ（％）を求めることで、行うことができる。
【０１２４】
［熱重量測定］
熱重量測定は、熱重量測定装置ＴＧ／ＤＴＡ６３００（エスアイアイ・テクノロジー株式会社製）にて行なうことができる。
【０１２５】
ジクロロジケトピロロピロール顔料の試料を、０.０００ｍｇ単位まで精密に秤量し、ＴＧ／ＤＴＡ専用の試料容器に充填し、温度を室温から４５０℃まで、窒素雰囲気下で１０℃／毎分〜２０℃/毎分程度に変化させて、各試料の質量の変化を温度の関数として測定し、得られた熱重量減少曲線から、熱重量減少率（％）を求めることができる。この熱重量測定により、β型結晶比率０．５〜１００％のα／β混合標準試料を測定することで、α型結晶比率１００％試料とβ型結晶比率０．５〜１００％の試料間での、熱重量減少率（％）の示す挙動の明確な違いを確認することができる。β型結晶が混在するジクロロジケトピロロピロール試料の熱重量減少曲線は、α型結晶のみのジクロロジケトピロロピロール試料の重量減少曲線よりも、より低い温度から減衰していることが確認でき、特に４００℃での熱重量減少率（％）を比較することで、Ｘ線回折測定では検出することができないβ型結晶比率０．５〜３％の範囲で混在するβ型結晶の検出が可能である。
【０１２６】
［一次粒子測定方法］
透過型電子顕微鏡で視野内の粒子を撮影した。そして、二次元画像上の凝集体を構成する一次粒子の５０個につき、個々の粒子の内径の最長の長さ（最大長）を求めた。個々の粒子の最大長の平均値を一次粒子の平均粒子径とした。
【０１２７】
［評価方法］
実施例１〜３、および比較例１〜２で作成したカラーフィルタ赤色画素部を２３０℃焼成後のコントラスト、輝度を測定した。また、製造例１〜５で作成した有機顔料組成物のβ型ジクロロジケトピロロピロール顔料の混在率、平均一次粒子径も表１に示した。
【０１２８】
表１
【０１２９】
【表１】
2015102858.tif 000007
【０１３０】
実施例及び比較例のカラーフィルタ赤色画素部の色相を観察したが、いずれもほぼ同等の色相であった。  
【０１３１】
表１の結果から明らかな様に、実施例１〜３は、α型とβ型のジクロロジケトピロロピロール顔料を特定の割合で含んでいるため、高コントラストと高輝度が発揮され、さらに両光学特性のバランスに優れている。一方、比較例１は、β型のジクロロジケトピロロピロール顔料が含まれていないためコントラスト値が低く、比較例２はβ型のジクロロジケトピロロピロール顔料が過剰に含まれているため輝度が低くなり、コントラストと輝度のバランスが悪い結果となった。
【産業上の利用可能性】
【０１３２】
本発明によれば、特定の結晶型の比率からなるジクロロジケトピロロピロール顔料とフタルイミドアルキル化キナクリドンより構成される微細なカラーフィルタ用有機顔料組成物を得ることが出来る。また、このカラーフィルタ用有機顔料組成物を含有するカラーフィルタは、高コントラスト、高輝度を示し、かつコントラスト、輝度バランスが優れている。
【図１】
2015102858.tif 000008
【図２】
2015102858.tif 000009